FR 2633432 A1 19891229 FR 8906319 A 19890512 La présente invention concerne un milieu d'enregistrement magnétique, tel qu'une bande magnétique. Plus particulièrement l'invention concerne un milieu d'enregistrement magnétique qui a subi un traitement antifongique. En général, la couche magnétique d'un milieu ou support d'enregistrement magnétique est formée en appliquant une peinture magnétique, obtenue en dispersant et en mélangeant des poudres ferromagnétiques, des liants, des dispersants et des lubrifiants dans des solvants organiques, sur un substrat non magnétique tel qu'un film de polyester, ou en déposant directement un métal ferro- magnétique par une technique telle que la métallisation sous vide. Il est également largement répandu d'appliquer une couche dite couche dorsale sur l'autre face du substrat non magnétique. La couche dorsale est formée en mélangeant du noir de carbone conducteur de l'électricité dans un liant. Elle est efficace pour empêcher un enroulement lâche ou une électrisation de la bande, réduire la perte de niveau ou le coefficient de frottement, améliorer la stabilité de défilement et réduire le transfert du lubrifiant depuis la couche magnétique. De manière typique, le liant pour le milieu d'enregis- trement magnétique consiste en résines synthétiques telles que copolymères chlorure de vinyle - acétate de vinyle - alcool vinylique, dérivés cellulosiques, résines époxydiques, polyvinyl- butyral, résines de polyuréthannes, résines de caoutchoucs synthétiques, résines acryliques et résines de polyesters. Dans la couche magnétique et la couche dorsale décrites ci-dessus, on utilise divers additifs tels que des dispersants, des lubrifiants et des agents antistatiques. Ceux-ci sont ordinairement divers composés organiques tels que des acides gras et leurs dérivés, par exemple des esters d'acides gras, des sels métalliques d'acides gras ou des amides d'acides gras, des alcools aliphatiques et d'autres composés organiques ayant des groupes hydrocarbonés saturés et insaturés. Certains de ces liants et additifs contiennent des composés qui peuvent agir comme substances nutritives pour les champignons. De ce point de vue, certains champignons peuvent 2 63343 Z pousser sur ces couches en décomposant et absorbant progressivement ces composés. Lorsqu'un champignon pousse dans les milieux d'enregistrement magnétiques qui utilisent ces composés, il peut provoquer un détachement de la couche magnétique par adhérence des bandes entre elles, une contamination des têtes, une détérioration de la surface lisse de la bande et des erreurs de signaux de la bande ou du disque. Les champignons qui poussent sur ces couches peuvent comprendre Aspergillus, Penicillium (moisissure bleue) et Paesilomyces. Pour supprimer la production de ces champignons ou moisissures, le brevet des E.U.A n 4 698 280 décrit une technique qui comprend l'addition de divers agents antifongiques dans le liant de la couche magnétique. Cependant, l'effet antifongique du milieu d'enregis- trement magnétique classique peut ne pas être suffisant et l'on demande le développement d'un milieu d'enregistrement magnétique ayant un effet antifongique plus puissant. La présente invention propose de résoudre les problèmes ci-dessus au moyen d'un milieu d'enregistrement magnétique présentant un effet antifongiquepuissant sans altérer les propriétés magnétiques. Selon la présente invention, le milieu d'enregistrement magnétique contient au moins un composé choisi parmi la p-tolyl- diiodométhylsulfone, l'alcool 2,3,3-triiodoallylique, le 2-méthoxy- carbonylaminobenzimidazole et les sels de 2-méthoxycarbonylamino- benzimidazolium sur ou dans l'une au moins des couches consistant en la couche magnétique et la couche dorsale. Les agents anti- fongiques utilisés selon l'invention suppriment efficacement la croissance des champignons sur le milieu d'enregistrement magnétique sans détériorer la dispersibilité ou les caractéris- tiques magnétiques des matières magnétiques. IL est donc possible de proposer un milieu d'enregistrement magnétique hautement fiable qui peut être utilisé convenablement dans les régions chaudes et humides o les champignons sont le plus susceptibles d'être produits. D'autres caractéristiques et avantages de L'invention apparaitront plus clairement à la lecturé de la description qui va suivre de ses modes de mise en oeuvre actuellement préférés, en référence aux dessins annexés dans lesquels: la figure I représente une vue en coupe agrandie d'une portion d'un milieu d'enregistrement magnétique selon la présente invention; et la figure 2 représente une vue en coupe agrandie d'une portion d'un autre milieu d'enregistrement magnétique selon la présente invention. La demanderesse a trouvé qu'il est efficace qu'au moins un composé choisi parmi la p-tolyldiiodométhylsulfone, l'alcool 2,3,3-triiodoallylique, le 2-méthoxycarbonylaminobenzimidazole et les sels de 2méthoxycarbonylaminobenzimidazolium puisse être présent sur une au moins des couches consistant en la couche magné- tique et la couche dorsale, du milieu d'enregistrement magnétique. Cette découverte a conduit à la présente invention. La présente invention propose un milieu d'enregistrement magnétique ayant une couche magnétique sur une face d'un substrat non magnétique et une couche dorsale consistant essentiellement en une poudre non magnétique et un liant sur l'autre face; l'une au moins de ces couches, consistant en la couche magnétique et la couche dorsale contient comme agent antifongique au moins un composé choisi parmi la p-tolyldiiodométhylsulfone, l'alcool 2,3,3- triiodoallylique, le 2-méthoxycarbonylaminobenzimidazole et les sels de 2-méhoxycarbonylaminobenzimidazolium. En ce qui concerne les sels de 2-méthoxycarbonylamino- benzimidazolium, on préfère les alkylbenzènesulfonates contenant un groupe alkyle en C7-C25. Par exemple le dodécylbenzènesulfonate de 2-méthoxycarbonylaminobenzimidazolium, qui est un alkylbenzène- sulfonate ayant un groupe alkyle en C12, possède des propriétés souhaitées. En général, les agents antifongiques utilisés pour un milieu d'enregistrement magnétique doivent présenter des effets antifongiques suffisants à une faible concentration et une innocuité élevée pour l'homme et avoir un effet antifongique prolongé. En outre, les agents antifongiques ne doivent pas avoir une forte odeur et doivent être solubles dans les solvants utilisés pour préparer les peintures magnétiques, tout en n'altérant pas la dispersibilité de la matière magnétique ou en n'affectant pas les propriétés magnétiques. Les composants ci-dessus de La présente invention satisfont ces exigences. En ce qui concerne la constitution du milieu d'enregis- trement magnétique auquel s'applique la présente invention, comme illustré à la figure 1, une couche magnétique 2 est formée sur une face d'un substrat non magnétique 1. Ou bien encore, comme illustré à la figure 2, une couche magnétique est formée sur une face du substrat non magnétique 1 et une couche dorsale 3 est formée sur l'autre face. Les milieux d'enregistrement peuvent être classés par les méthodes de formation de la couche magnétique en milieux d'enregistrement magnétique du type dit revêtu dans lequel le film de peinture magnétique est formé comme couche magnétique en appliquant une peinture magnétique contenant des poudres magnétiques dispersées sur la surface du substrat non magnétique et les milieux d'enregistrement magnétique du type à film métallique mince dans lesquels le film métallique mince magnétique est formé sur la surface du substrat non magnétique comme couche magnétique par des techniques telles que métallisation sous vide, pulvérisation cathodique, plaquage ionique ou plaquage. On peut choisir une technique convenable d'utilisation des agents antifongiques parmi celles énumérées ci-dessus selon le type des milieux d'enregistrement magnétique. En d'autres termes, dans les milieux d'enregistrement magnétique du type revêtu, les agents antifongiques peuvent être ajoutés à la peinture magnétique, ou bien une couche contenant les agents antifongiques peut être appliquée comme couche supérieure sur la couche magnétique. Cependant, comme les agents antifongiques ne peuvent pas être ajoutés à la couche magnétique dans les milieux d'enregistrement magnétique du type à film mince métallique, ils doivent être appliques au moyen du revêtement extérieur. Dans un milieu d'enregistrement magnétique ayant à la fois une couche magnétique et une couche dorsale, il est suffisant que l'une au moins de ces couches contienne les agents anti- fongiques par addition interne ou par revêtement extérieur. Lorsque la couche magnétique et la couche extérieure contiennent toutes deux les agents antifongiques, on peut utiliser les agents anti- fongiques par différentes techniques. Dans le cas de l'addition interne de l'agent antifongique à la couche dorsale, la quantité d'agent antifongique est de 0,05 à 8 parties en poids pour 100 parties en poids de liant. Si La quantité utilisée est inférieure à la gamme ci-dessus, l'effet antifongique peut ne pas être suffisant et, si la quantité est supérieure à la gamme ci-dessus, les propriétés magnétiques peuvent être altérées. Une gamme préférée est de 0, 1 à 5 parties en poids de l'agent antifongique pour 100 parties en poids du liant. Dans le cas d'un revêtement extérieur, on peut utiliser 0,1 à 200 mg de l'agent antifongique pour 1 m2 du milieu d'enre- gistrement magnétique. Les agents antifongiques ci-dessus peuvent être utilisés seuls ou en combinaison de 2 ou plusieurs d'entre eux. On peut utiliser sans limitation n'importe Lesquels des substrats magnétiques, des poudres magnétiques mélangées dans la couche magnétique, des poudres non magnétiques mélangées dans la couche extérieure, des liants mélangés dans la couche magnétique ou la couche extérieure, des agents dispersants, abrasifs, anti- statiques ou antirouilles ou des solvants utilisés pour préparer les peintures magnétiques dans les milieux d'enregistrement magnétique du type revêtu comme il est connu dans la technique. On peut utiliser n'importe quelle matière pour tes substrats non magnétiques ci-dessus ordinairement utilisés dans ce type de milieu d'enregistrement magnétique, notamment les polyesters tels que le téréphtalate de polyéthyLène, les polyo- léfines telles que polyéthylène ou polypropylene, les dérivés cellulosiques tels que triacétate de cellulose, diacétate de cellulose ou acétobutyrate de cellulose, Les résines vinyliques telles que chlorure de polyvinyle ou chlorure de polyvinylidène, les matières plastiques telles que polycarbonates, polyimides, polyamides ou polyamides-imides, Le papier, les métaux tels ?633437. qu'aluminium ou cuivre, les alliages Légers tels qu'alliages d'aluminium ou de titane, les céramiques ou le silicium mono- cristallin. Le substrat non magnétique peut être sous la forme d'un film, d'une bande, d'une feuille, d'un disque, d'une carte, d'un tambour etc. Les poudres magnétiques comprennent les particules d'oxyde de fer ferromagnétiques, le dioxyde de chrome ferro- magnétique, les poudres d'alliages ferromagnétiques et le nitrure de fer. Les poudres d'oxyde de fer ferromagnétique ci-dessus répondent à la formule générale FeOx dans laquelle: x 1,33 contenant du cobalt est classé en gros en type dopé et type revêtu. Comme dioxyde de chrome magnétique, on peut utiliser Cr2, avec ou sans addition d'au moins un élément choisi parmi Ru, Sn, Te, Sb, Fe, Ti, V et Mn afin d'améliorer sa force coercitive. Comme poudres d'alliages magnétiques, on peut utiliser Fe, Co, Ni, Fe-Co, Fe-Ni, Fe-Co-Ni, Fe-Co-B, Fe-Co-Cr-B, Mn-Bi, Mn-Al ou Fe-Co-V, etc. Celles-ci peuvent aussi être mélangées avec des composants métalliques tels que Al, Si, Ti, Cr, Mn, Cu ou Zn pour améliorer diverses propriétés. On peut utiliser des composés organiques ou inorganiques comme poudres non magnétiques introduites dans la couche dorsale. Des exemples de ces composés comprennent le noir de carbone, l'hématite, le mica, le gel de silice, l'oxyde de magnésium, le sulfone de zinc, le carbure de tungstène, le nitrure de bore, l'amidon, l'oxyde de zinc, le kaolin, le talc, l'argile, le sulfate de plomb, le carbonate de baryum, le carbonate de calcium, le carbonate de magnésium, la boehmite (Al203 Y, H20), l'alumine, le sulfure de tungstène, l'oxyde de titane, les poudres de polytétrafluoroéthylène, les poudres de polyéthylene, les poudres de chlorure de potyvinyle ou les poudres métalliques. On peut les mélanger isolément ou en combinaison. ?63343Z On peut utiliser n'importe quels agents liants connus pour la couche magnétique ou pour la couche dorsale, par exemple exemple, copolymères chlorure de vinyle-acétate de vinyle, copolymères chlorure de vinyleacétate de vinyle-alcool vinylique, copolymères chlorure de vinyleacétate de vinyle-acide maLéique, copolymères chlorure de vinyle-chlorure de vinylidène, copolymères chlorure de vinyle-acrylonitrile, copolymères acrylate-acrylo- nitrile, copolymères acrylate-chlorure de vinylidène, copolymères méthacrylate-chlorure de vinytidène, copolymères méthacrylate- styrène, résines de polyuréthannes thermoplastiques, résines phénoxy, fluorure de polyvinyle, copolymères chlorure de vinylidène-acrylonitrile, copolymères butadiène-acrylonitrile, copolymères acrylonitrile-butadiène-méthacrylate, polyvinyl- butyral, dérivés cellulosiques, copolymères styrène-butadiène, résines de polyesters, résines phénoliques, résines époxydiques, résines de polyuréthannes thermodurcissables, résines d'urée, résines de mélamine, résines urée-formaldéhyde ou leurs mélanges. On préfère surtout les résines de polyuréthannes et de polyesters et les copolymères acrylonitrile-butadiène, admis comme conférant la flexibilité. Les solvants organiques pour préparer la peinture magnétique ou la peinture dorsale peuvent comprendre les suivants: solvants du type cétone tels qu'acétone, méthyléthylcétone, méthylisobutylcétone ou cyclohexanone; les solvants du type ester tels qu'acétate de méthyle, acétate d'éthyle, acétate de butyle, lactate d'éthyle ou d'acétate d'éther monoéthylique de glycol; les solvants du type éther de glycol tels qu'éther diméthylique de glycol, éther monoéthylique de glycol ou dioxanne; les solvants du type hydrocarbure aromatique tels que benzène, toluène ou xylène; les solvants du type hydrocarbure aliphatique tels qu'hexane ou éthane; ou les composés organochlorés tels que chlorure de méthylène, chlorure d'éthylène, tétrachlorure de carbone, chloroforme, éthylènechlorhydrine ou dichlorobenzène. On notera que le milieu d'enregistrement magnétique de la présente invention peut comprendre une sous-couche entre le substrat non magnétique et la couche magnétique. 263343 2 Les exemples suivants iLLustrent l'invention sans toutefois en Limiter la portée. Exemples 1 à 4 Dans ces exemples, les agents antifongiques sont ajoutés par voie interne dans la couche magnétique du milieu d'enregistrement magnétique du type revêtu ayant La couche magné- tique et la couche dorsale. On prépare une peinture magnétique de composition suivante pour former une couche magnétique: Fe203Y revêtu de Co 100 parties en poids (surface spécifique 30 m2/g) nitrocellulose (1/2H) 7,8. " résine d'uréthanne (liant) 16,7 et noir de carbone (agent antistatique) 8 tg Cr203 (abrasif) 5 et 2 3 acide stéarique (lubrifiant) 0,5 " " stearate de butyle (lubrifiant) 1,0. méthyléthylcétone (solvant) 80 If toluène (solvant) 80 et cyclohexanone (solvant) 40 la On ajoute à la composition de peinture magnétique cidessus comme agents antifongiques la p-tolyldiiodométhylsulfone, l'alcool 2,3,3-triiodoallylique, le 2-méthoxycarbonylamino- benzimidazole et le dodécylbenzènesulfonate de 2-méthoxycarbonyl- aminobenzimidazolium à la concentration indiquée dans le tableau ci-après. La quantité d'agent antifongique ajoutée est indiquée dans le tableau en Z, ce qui représente la concentration pour 100 parties en poids de la résine constituant le liant. On mélange la composition ci-dessus pendant 48 h dans un broyeur à billes, on filtre sur un filtre de 3 pm et on méLange avec 4,4 parties en poids d'un durcisseur ("Coronate L" fabriqué par Nippon Polyurethane Co. Ltd.). On mélange encore le mélange résultant pendant 30 min et ensuite on l'applique sur un film de téréphtalate de polyéthylène de 14,4 Em d'épaisseur à une épaisseur de film sec de 5,5 pm. On prépare ensuite une composition pour le revêtement dorsal de composition suivante: noir de carbone 5 parties en poids résine d'uréthanne (contenant 0,30 mol 3,3 " d'amine tertiaire) méthyléthylcétone 25 If On mélange la composition ci-dessus dans un broyeur à billes pendant 48 h, on mélange avec 2,5 parties en poids d'un durcisseur (Desmodur L, fabriqué par Bayer AG) et on mélange encore pendant 20 min. On applique ensuite le mélange résultant sur la face du film de téréphtalate de polyéthylène opposée à la face revêtue avec la composition de peinture magnétique, on fait revenir à 60 C pendant 24 h, on soumet à un traitement d'orientation par un champ magnétique, on sèche, on enroule La bande, on la passe à la calandre et on la découpe à une largeur de 12,7 mm pour produire des échantillons de bande. On effectue ensuite des tests de culture pour déterminer les effets antifongiques de ces échantillons de bande. On récupère sur le marché deux types de bandes magnétiques sur lesquelles des moisissures ont été produites et on cultive les champignons poussant sur ces bandes magnétiques dans un milieu de gélose de Sabouraud selon la norme JIS. On isole six types de champignons sur L'une des bandes et un type de champignon sur l'autre bande. On produit des suspensions des spores des champignons isolés sur chaque bande. La suspension de spores contenant Les six champignons est dénommée suspension de spores A et la suspension de spores contenant un champignon est dénommée suspension de spores B. Le milieu gélosé de Sabouraud JIS est dilué à 1/10e, ayant la composition suivante: glucose 4 g peptone 1 g gélose 25 g eau désionisée 1000 nl On place au centre du milieu un morceau d'échantillon découpé à une longueur de 3 cm dans l'échantillon de bande et on le pulvérise uniformément avec les suspensions de spores A et B. On couvre le milieu et on maintient à 28 + 1 C dans un incubateur et on détermine la croissance des champignons après une, deux et trois semaines. Dans le tableau, les critères de jugement sont les suivants: l'état dans lequel une zone d'inhibition se forme ou bien l'on observe pas de croissance des champignons sur la surface de l'échantillon de bande est désigné par 3; l'état dans lequel la zone de croissance des champignons est de moins de 1/3 de la surface de l'échantillon de bande est désigné par 2; et l'état dans Lequel la zone de croissance des champignons est de pas moins de 1/3 de La surface de l'échantillon de bande est désigné par 1. Les résultats sont indiqués dans le tableau. Exemples comparatifs 1 à 7 A titre comparatif, on ajoute les agents antifongiques éprouvés suivants dans les proportions indiquées dans Le tableau et on produit des échantillons de bande comme dans Les exemples 1 à 4: p-chloro-m-xylénol, benzoate de p-hydroxybutyle, acide déhydroacétique, o-phénylphénol, or--bromocinnamaldéhyde et N(fluorodichlorométhylthio)-phtalimide. On prépare également des échantillons de bande à blanc sans addition d'agents antifongiques. Les résultats sont également indiqués dans le tableau TabLeau Exempte Agents antifongiques Conc. Suspension de spores A Suspension de spores B après après après après après après (Z) 1 semaine 2 semaines 3 semaines 1 semaine 2 semaines 3 semaines Ex. I p-tolyldiiodbméthyl- 0,54 2 2 2 2 2 2 sulfone 0,90 3 2 2 3 3 2 1,80 3 2 2 3 3 3 Ex. 2 ALcool 2,3,3-trilodo- 0,54 3 2 2 3 2 2 allylique 0,90 3 3 3 3 2 2 1,80 3 3 3 3 3 2 Ex. 3 2-mnthoxycarbort- 0,54 3 2 2 3 2 2 emincbenzimidazole 0,90 3 3 3 3 3 3 1,80 3 3 3 3 3 3 Ex. 4 benzoate de 2-méthoxy- 0,54 3 3 3 3 2 2 carbonyldodécylbenzlmi- 0, 90 3 3 3 3 3 3 dazolium 1,80 3 3 3 3 3 3 Ex. Comp. 1 p-chloro-m-xytlnol 0, 54. 2 2 2 1 I 1 0,90 2 2 2 1 1 1 1,80 2 2 2 1 I 1 Ex. Comp. 2 benzoate de p-hydroxy- 0,54 2 2 2 1 1 1 butyte 0,90 2 2 2 1 I 1 1,80 2 2 2 1 1 1 Tableau (suite) Exemple Agents antifongicqes Con. Suspension de spores A Suspension de spores B (%) après après après après apres apres I semaine 2 semaines 3 semaines 1 semaine 2 semaines 3 semaines Ex. Comp. 3 acide d4shydroacétique 0,54 2 2 2 1 1 1 0,90 2 2 2 1 1 1 1,80 2 2 2 I I 1 Ex. Comp. 4 o-phénylphénol 0,54 2 2 2 I I 1 0,90 2 2 2 I I 1 1,80 2 2 2 1 1 1 Ex. Ccmp. 5 orbromocimam- 0,54 2 2 2 2 2 2 aldhyde 0,90 2 2 2 3 2 2 1,80 2 2 2 3 2 2 Ex. Comp. 6 N-(fluorodichloro- 0,54 2 2 2 2 1 1 méthylthio) 0,90 2 2 2 2 1 1 phtalimide 1,80 3 2 2 2 1 1 Ex. Comp. 7 - - 2 2 2 I I 1 J- ré Comme le montre le tableau, les exemples comparatifs 1 à 6 utilisant les agents antifongiques classiques ne sont pas essentiellement différents de l'exemple comparatif 7 pour l'échan- tillon à blanc, bien que les effets antifongiques soient un peu améliorés dans l'exemple comparatif 6. Par contre, les effets antifongiques sont remarquablement améliorés dans les exemples I à 4 utilisant les agents anti- fongiques selon la présente invention et l'on observe des effets excellents surtout dans l'exemple 4, dans lequel on utilise le dodécylbenzènesulfonate de 2-méthoxycarbonylaminobenzimidazolium. Les propriétés magnétiques ne sont pas altérées par l'addition de ces agents antifongiques. On obtient également des résultats optimaux lorsque l'on ajoute ces agents antifongiques dans la couche dorsale. Il est entendu que l'invention n'est pas limitée aux modes de réalisation préférés décrits ci-dessus à titre d'illus- tration et que l'homme de l'art pourra y apporter des modifications sans sortir du cadre de l'invention. REVENDICATIONS 1. Milieu d'enregistrement magnétique comprenant un support non magnétique (1) et une couche magnétique (2) sur une face dudit support non magnétique, caractérisé en ce que le milieu d'enregistrement magnétique contient au moins un agent antifongique choisi parmi la p-tolyldiiodométhylsulfone, l'alcool 2,3,3-triio- doallylique, le 2-méthoxycarbonylaminobenzimidazole et les sels de 2méthoxycarbonylaminobenzimidazolium. 2. Milieu d'enregistrement magnétique selon la reven- dication 1, caractérisé en ce que ledit agent antifongique est contenu dans ladite couche magnétique. 3. Le milieu d'enregistrement magnétique selon la revendication 1, caractérisé en ce que ledit agent antifongique est contenu dans une couche appliquée sur la surface de Ladite couche magnétique. 4. Milieu d'enregistrement magnétique selon la reven- dication 1, caractérisé en ce que ledit agent antifongique est contenu dans une couche dorsale (3) appliquée sur la face dudit support non magnétique opposée à la face sur laquelle est formée ladite couche magnétique. 5. Milieu d'enregistrement magnétique selon la reven- dication 1, caractérisé en ce que le sel de 2-méthoxycarbonyl- aminobenzimidazolium est un alkylbenzènesulfonate ayant un groupe alkyle en C7-C25. 6. Milieu d'enregistrement magnétique selon la reven- dication 1, caractérisé en ce que Ladite couche magnétique est composée d'un liant et d'une poudre magnétique. 7. Milieu d'enregistrement magnétique selon la reven- dication 1, caractérisé en ce que ladite couche magnétique est composée d'un film mince de métal ferromagnétique. 8. Milieu d'enregistrement magnétique selon la reven- dication 2, caractérisé en ce que la teneur en agent anti- fongique est dans la gamme d'environ 0,05 à environ 8 parties en poids pour 100 parties en poids du liant total contenu dans ledit milieu. 9. Milieu d'enregistrement magnétique selon la reven- dication 2, caractérisé en ce que la teneur en agent anti- fongique est dans la gamme d'environ 0,1 à environ 5 parties en poids du liant total contenu dans ledit milieu. 10. Milieu d'enregistrement magnétique selon la reven- dication 3, caractérisé en ce que la teneur en agent antifongique est dans la gamme d'environ 0,1 à environ 200 mg/m2. 11. Milieu d'enregistrement magnétique selon la reven- dication 4, caractérisé en ce que la teneur en agent antifongique est dans la gamme d'environ 0,05 à environ 8 parties en poids pour parties en poids du liant total contenu dans ledit milieu. 12. Milieu d'enregistrement magnétique selon la reven- dication 4, caractérisé en ce que la teneur en agent antifongique est dans la gamme de 0,1 à 5 parties en poids pour 100 parties en poids du liant total contenu dans ledit milieu. 13. Milieu d'enregistrement magnétique comprenant un support non magnétique (1) et une couche magnétique (2) appliquée sur une face dudit support non magnétique et une couche dorsale (3) sur une seconde face dudit support, caractérisé en ce que ledit milieu contient au moins un agent antifongique choisi parmi la p-tolyldiiodométhylsulfone, l'alcool 2, 3,3-triiodoallylique, le 2-méthoxycarbonylaminobenzimidazole et les sels de 2-méthoxy- carbonyLaminobenzimidazolium.